(57)【要約】  本発明は、保存安定性と施工後環境の汚染防止性とに優れた溶剤型接着剤組成物を提供することを目的とする。（Ａ）樹脂と、（Ｂ）有機溶剤と、（Ｃ）顔料とを含み、前記（Ｃ）成分の比重が３以下である、溶剤型接着剤組成物は、保存安定性と施工後環境の汚染防止性とに優れる。前記（Ｃ）成分の含有量は、前記（Ａ）成分及び（Ｂ）成分の合計１００重量部に対し０．０５〜１０重量部であることが好ましい。【特許請求の範囲】
【請求項１】
（Ａ）樹脂と、（Ｂ）有機溶剤と、（Ｃ）顔料とを含み、前記（Ｃ）成分の比重が３以下である、溶剤型接着剤組成物。
【請求項２】
前記（Ｃ）成分の含有量が、前記（Ａ）成分及び（Ｂ）成分の合計１００重量部に対し０．０５〜１０重量部である、請求項１に記載の溶剤型接着剤組成物。
【請求項３】
前記（Ｃ）成分が、アゾ顔料、ジオキサン顔料、フタロシアニン顔料からなる群より選択される、請求項１又は２に記載の溶剤型接着剤組成物。
【請求項４】
前記（Ｃ）成分が、モノアゾレッド、ジオキサジンバイオレット、フタロシアニンブルー、及びフタロシアニングリーンからなる群より選択される、請求項１〜３のいずれか１項に記載の溶剤型接着剤組成物。
【請求項５】
前記（Ａ）成分がポリ塩化ビニル系樹脂である、請求項１〜４のいずれか１項に記載の溶剤型接着剤組成物。
【請求項６】
硬質ポリ塩化ビニル系樹脂管の接着に用いられる、請求項１〜５のいずれか１項に記載の溶剤型接着剤組成物。
【請求項７】
明度Ｌ*値が３５以上の管を接着するために用いられる、請求項１〜６のいずれか１項に記載の溶剤型接着剤組成物。
【発明の詳細な説明】
【技術分野】
【０００１】
本発明は、保存安定性と施工後環境の汚染防止性とに優れた溶剤型接着剤組成物に関する。
【背景技術】
【０００２】
硬質塩化ビニル管と継手とを接合する場合、一般には硬質塩化ビニル管の管端部外周面と継手の受口内周面とに接着剤を塗布し、継手の受口内に硬質塩化ビニル管の管端部を挿入して保持乾燥することにより接合を完了させる。【０００３】
接着剤が塗布されたことの確認方法においては、継手の端面からはみ出した接着剤を目視することにより接着剤塗布の有無を確認する。接着剤が塗布されたことの確認をより視認容易とするために、接着剤自体を、白色を呈するように構成する技術が知られている。例えば、特許文献１には、塩化ビニル系樹脂と有機溶剤とからなる接着剤に粒子径が１〜１０μｍであるチタン白を配合することで白色を呈するように構成した接着剤が記載されている。
【先行技術文献】
【特許文献】
【０００４】
【特許文献１】特開平３−８６７４７号公報
【発明の概要】
【発明が解決しようとする課題】
【０００５】
しかしながら、チタン白つまり酸化チタンを含む溶剤型接着剤は、保存時に酸化チタンが沈殿することで接着剤組成物が不均一となりやすい。接着剤組成物が不均一となることで、酸化チタンの分散量が低い上層部分を使用すると、隠蔽力の低下により所望の視認性を得ることが出来なくなる。酸化チタンは接着剤組成物を白色に着色するものであるところ、本来的に白の色味が、広く流通しているライトグレー系の規格管に適用した場合には色味が映え難い傾向にあるため、接着剤組成物が不均一となることによる視認性の低下の問題は殊更に大きくなる。【０００６】
そこで、酸化チタンのような顔料に代えて染料を用いることで、視認性を向上させることができる。染料は、酸化チタンと異なり白以外の様々な色味を呈することができる点、及び溶剤中に溶解するため保存時において色味の不均一が起こらない点で好ましい。しかしながら、溶剤型接着剤を使用する作業時においては、当該接着剤が床にこぼれることが往々にしてあり、通常はこぼれた接着剤の上からフロアシートなどの床材を敷設するところ、染料を含む溶剤型接着剤の場合は、接着剤の染料が床材裏面から床材表面に染み出すことにより表在化する。このような接着剤の染料の表在化は施工後環境を汚染することにほかならず、施工上大きな問題となる。溶剤型接着剤に含ませる染料としては、接着部分の視認性を重視する必要性から濃色系の色調に調整されるため、このような染料による汚染は非常に目立つ点で問題が大きい。【０００７】
つまり、溶剤型接着剤においては、保存安定性と環境汚染抑制性とが両立しない課題が存在する。【０００８】
そこで本発明は、保存安定性と施工後環境の汚染防止性とに優れた溶剤型接着剤組成物を提供することを目的とする。
【課題を解決するための手段】
【０００９】
本発明者は鋭意検討の結果、特定の比重を有する顔料を含ませることで、溶剤型接着剤の保存安定性と施工後環境の汚染防止性とが向上することを見出した。本発明は、この知見に基づいてさらに検討を重ねることにより完成したものである。【００１０】
即ち、本発明は、下記に掲げる態様の発明を提供する。
項１．  （Ａ）樹脂と、（Ｂ）有機溶剤と、（Ｃ）顔料とを含み、前記（Ｃ）成分の比重が３以下である、溶剤型接着剤組成物。
項２．  前記（Ｃ）成分の含有量が、前記（Ａ）成分及び（Ｂ）成分の合計１００重量部に対し０．０５〜１０重量部である、項１に記載の溶剤型接着剤組成物。
項３．  前記（Ｃ）成分が、アゾ顔料、ジオキサン顔料、フタロシアニン顔料からなる群より選択される、項１又は２に記載の溶剤型接着剤組成物。
項４．  前記（Ｃ）成分が、モノアゾレッド、ジオキサジンバイオレット、フタロシアニンブルー、及びフタロシアニングリーンからなる群より選択される、項１〜３のいずれかに記載の溶剤型接着剤組成物。
項５．  前記（Ａ）成分がポリ塩化ビニル系樹脂である、項１〜４のいずれかに記載の溶剤型接着剤組成物。
項６．  硬質ポリ塩化ビニル系樹脂管の接着に用いられる、項１〜５のいずれかに記載の溶剤型接着剤組成物。
項７．  明度Ｌ*値が３５以上の管を接着するために用いられる、項１〜６のいずれかに記載の溶剤型接着剤組成物。
【発明の効果】
【００１１】
本発明によれば、保存安定性と施工後環境の汚染防止性とに優れた溶剤型接着剤組成物を提供することができる。
【発明を実施するための形態】
【００１２】
本発明の溶剤型接着剤組成物は、（Ａ）樹脂と、（Ｂ）有機溶剤と、（Ｃ）顔料とを含み、前記（Ｃ）成分の比重が３以下であることを特徴とする。以下、本発明の溶剤型接着剤組成物について詳述する。
【００１３】
［（Ａ）樹脂］
本発明の溶剤型接着剤組成物は、（Ａ）成分として樹脂を含む。樹脂としては、（Ｂ）成分に可溶な樹脂を特に限定することなく用いることができる。具体的には、前記樹脂として、ビニル系樹脂が挙げられる。ビニル系樹脂は、エチレン系ビニルモノマーの重合体であり、具体的には塩化ビニル系樹脂及び（メタ）アクリル系樹脂が挙げられ、好ましくは塩化ビニル系樹脂が挙げられる。これらは単独で用いられても２種以上が併用されてもよい。
【００１４】
塩化ビニル系樹脂としては、例えば、塩化ビニル単独重合体；塩化ビニルモノマーと、該塩化ビニルモノマーと共重合可能な不飽和結合を有する重合性モノマーとの共重合体；重合体に塩化ビニルモノマーをグラフト共重合したグラフト共重合体；塩化ビニル樹脂を後塩素化した塩素化塩化ビニル樹脂等が挙げられる。これらは単独で用いられても２種以上が併用されてもよい。
【００１５】
前記不飽和結合を有する重合性モノマーとしては、ラジカル反応性２重結合を有し、ラジカル重合開始剤により塩化ビニルモノマーと共重合可能な単量体であれば特に限定されるものではなく、例えば、エチレン、プロピレン、ブチレン等のα−オレフィン類；酢酸ビニル、プロピオン酸ビニル等のビニルエステル類；ブチルビニルエーテル、セチルビニルエーテル等のビニルエーテル類；メチル（メタ）アクリレート、エチル（メタ）アクリレート、ブチルアクリレート、フェニルメタクリレート等の（メタ）アクリル酸エステル類；スチレン、α−メチルスチレン等の芳香族ビニル類；塩化ビニリデン、フッ化ビニリデン等のハロゲン化ビニル類；Ｎ−フェニルマレイミド、Ｎ−シクロヘキシルマレイミド等のＮ−置換マレイミド類等が挙げられる。これらは単独で用いられても２種以上が併用されてもよい。
【００１６】
前記塩化ビニルをグラフト共重合する重合体としては、塩化ビニルをグラフト重合させるものであれば特に限定されず、例えば、エチレン−酢酸ビニル共重合体；エチレン−酢酸ビニル−一酸化炭素共重合体；エチレン−エチルアクリレート共重合体；エチレン−ブチルアクリレート−一酸化炭素共重合体；エチレン−メチルメタアクリレート共重合体；
エチレン−プロピレン共重合体；アクリロニトリル−ブタジエン共重合体；ポリウレタン；塩素化ポリエチレン；塩素化ポリプロピレン等が挙げられる。これらは単独で用いられても２種以上が併用されてもよい。
【００１７】
塩化ビニル系樹脂の平均重合度としては特に限定されないが、接着強度を好ましく得る観点から４００以上が挙げられ、（Ｂ）成分に対する溶解性を好ましく得る観点から１０００以下が挙げられる。これらの効果をより良好に得る観点から、塩化ビニル系樹脂の平均重合度としては、好ましくは６００〜１０００が挙げられる。なお、平均重合度は、ＪＩＳ  Ｋ６７２６に準じて測定される値である。
【００１８】
（メタ）アクリル系樹脂としては、（メタ）アクリル酸エステルの単独重合体又は共重合体が挙げられ、好ましくは、（メタ）アクリル酸アルキルエステルの単独重合体、又は（メタ）アクリル酸アルキルエステルの共重合体が挙げられる。これらは単独で用いられても２種以上が併用されてもよい。
【００１９】
前記（メタ）アクリル酸アルキルエステルとしては、（メタ）アクリル酸メチル、（メタ）アクリル酸エチル、（メタ）アクリル酸ブチル、（メタ）アクリル酸−２−エチルヘキシル、（メタ）アクリル酸ラウリル等が挙げられる。これらは単独で用いられても２種以上が併用されてもよい。
【００２０】
前記（メタ）アクリル酸アルキルエステルとしては、好ましい接着強度を得る観点から、メタクリル酸アルキルエステルが好ましい。また、前記（メタ）アクリル酸アルキルエステルのアルキル基の炭素数としては、１〜２０、好ましくは１〜１０、より好ましくは１〜４が挙げられる。
【００２１】
前記（メタ）アクリル酸アルキルエステルの共重合体において、（メタ）アクリル酸アルキルエステルと共重合させる他のモノマーとしては、親水基（ヒドロキシ基、カルボキシル基、アミノ基、アミド基、スルホ基）を含有しない疎水性のモノマー、及び親水基を含有する親水性のモノマーが挙げられる。
【００２２】
前記疎水性のモノマーとしては、（メタ）アクリロニトリル等のニトリル類；エチレン、プロピレン、イソブチレン、１−ブテン、スチレン、メチルスチレン等のオレフィン類；ギ酸ビニル、酢酸ビニル、プロピオン酸ビニル、ピバリン酸ビニル、バーサチック酸ビニル等のビニルエステル類；塩化ビニル、塩化ビニリデン等のハロゲン化ビニル化合物類等が挙げられる。これらは単独で用いられても２種以上が併用されてもよい。
【００２３】
前記親水性のモノマーとしては、アクリル酸、メタクリル酸、マレイン酸、イタコン酸、フマル酸、クロトン酸等のカルボン酸類；（メタ）アクリル酸ヒドロキシエチル、（メタ）アクリル酸ヒドロキシプロピル、（メタ）アクリル酸ヒドロキシブチル等の（メタ）アクリル酸のヒドロキシアルキルエステル類；（メタ）アクリルアミド、Ｎ−メチロールアクリルアミド、Ｎ，Ｎ−ジメチルアクリルアミド、Ｎ−イソプロピルアクリルアミド等のアミド類等が挙げられる。これらは単独で用いられても２種以上が併用されてもよい。
【００２４】
前記（メタ）アクリル系樹脂において、前記親水性のモノマーに由来する構成単位の含有率としては、好ましい接着強度を得る観点から、５０％以下、好ましくは３０％以下、より好ましくは１０％以下が挙げられる。また、（メタ）アクリル系樹脂において、（メタ）アクリル酸エステルに由来する構成単位の含有率としては、好ましい接着強度を得る観点から、５０％以上、好ましくは７０％以上、より好ましくは９０％以上が挙げられる。
【００２５】
（メタ）アクリル系樹脂の重量平均分子量としては、好ましい接着強度を得る観点から、２５万以上が挙げられ、（Ｂ）成分に対する溶解性を好ましく得る観点から１００万以下が挙げられ、さらに施工性を好ましく得る観点から４０万以下が挙げられる。なお、重量平均分子量は、ゲルパーミエーションクロマトグラフィーによって測定したポリスチレン換算の重量平均分子量をいう。
【００２６】
本発明の溶剤型接着剤組成物中の（Ａ）成分の含有量としては特に限定されないが、接着強度及び作業性等を好ましく得る観点から、下限としては、５重量％以上、好ましくは１０重量％以上が挙げられ、上限としては、３０重量％以下、好ましくは２０重量％以下が挙げられる。（Ａ）成分の含有量の具体的な範囲としては、５〜３０重量％、５〜２０重量％、１０〜３０重量％、１０〜２０重量％が挙げられる。
【００２７】
［（Ｂ）溶剤］
本発明の溶剤型接着剤組成物は、（Ｂ）成分として溶剤を含む。溶剤としては、（Ａ）成分を溶解させることができる有機溶剤を特に限定されることなく用いることができる。具体的には、前記溶剤として、アルコール系有機溶剤、エステル系有機溶剤、ケトン系有機溶剤、脂肪族炭化水素系有機溶剤、エーテル系有機溶剤、塩素系有機溶剤、芳香族炭化水素系有機溶剤、アミド系有機溶剤、グリコールエーテル系有機溶剤等が挙げられる。これらは単独で用いられても２種以上が併用されてもよい。これらの溶剤の中でも、好ましくは、エステル系有機溶剤、ケトン系有機溶剤が挙げられる。
【００２８】
（Ｂ）成分としては、短い養生時間（例えば２時間）により良好な施工性を得る観点から沸点が１００℃未満の有機溶剤を少なくとも含むことが好ましい。さらに、短い養生時間（例えば２時間）で良好な接着強度を得る観点から、沸点が１００℃以上、好ましくは１００〜１６０℃の有機溶剤が組み合わされることが好ましい。
【００２９】
沸点が１００℃未満の有機溶剤としては、例えば、メタノール、エタノール、２−プロパノール、１−プロパノール等のアルコール系有機溶剤；酢酸メチル、酢酸エチル等のエステル系有機溶剤；アセトン、メチルエチルケトン等のケトン系有機溶剤；ｎ−ヘキサン、シクロヘキサン等の脂肪族炭化水素系有機溶剤；テトラヒドロフラン等のエーテル系有機溶剤；ジクロロメタン等の塩素系有機溶剤等が挙げられる。これらは単独で用いられても２種以上が併用されてもよい。沸点が１００℃未満の有機溶剤は、日本水道協会規格ＪＷＷＡ  Ｓ１０１を満たすために、好ましくは、アセトン、テトラヒドロフラン、酢酸エチル、及びメチルエチルケトンからなる群より選ばれ、これらは単独で用いられても２種以上が併用されてもよい。これらの沸点が１００℃未満の有機溶剤の中でも、好ましくは、アセトン及びメチルエチルケトンが挙げられる。
【００３０】
沸点が１００℃以上の有機溶剤としては、例えば、酢酸プロピル、酢酸ブチル等のエステル系有機溶剤；トルエン、キシレン等の芳香族炭化水素系有機溶剤；メチルイソブチルケトン、シクロヘキサノン等のケトン系有機溶剤；ジメチルホルムアミド等のアミド系有機溶剤；メチルセロソルブ、エチルセロソルブ等のグリコールエーテル系有機溶剤等が挙げられる。これらは単独で用いられても２種以上が併用されてもよい。沸点が１００℃以上の有機溶剤は、日本水道協会規格ＪＷＷＡ  Ｓ１０１を満たすために、シクロヘキサノンが好ましい。
【００３１】
（Ｂ）成分として沸点が１００℃未満の有機溶剤に沸点が１００℃以上の有機溶剤が組み合わされる場合、（Ｂ）成分の総量１００重量部に対し、１００℃以上の有機溶剤の含有比率は、下限として２０重量部以上、好ましくは３０重量部以上が挙げられ、上限として６０重量部以下、好ましくは５０重量部以下が挙げられる。（Ｂ）成分の総量１００重量部に対する１００℃以上の有機溶剤の含有比率の具体的な範囲としては、２０〜６０重量部、２０〜５０重量部、３０〜６０重量部、３０〜５０重量部が挙げられる。
【００３２】
より具体的な（Ｂ）成分の例としては、（Ｂ）成分の総量１００重量部中、テトラヒドロフランを４０〜５０重量部、メチルエチルケトンを５〜２０重量部、シクロヘキサノンを３０〜５０重量部含む混合溶剤；（Ｂ）成分の総量１００重量％中、メチルエチルケトンを２０〜４０重量部、アセトンを１０〜３０重量部、シクロヘキサノンを３０〜５０重量部含む混合溶剤；（Ｂ）成分の総量１００重量％中、テトラヒドロフランを５〜２０重量部、メチルエチルケトンを４０〜６０重量部、シクロヘキサノンを２０〜５０重量部含む混合溶剤が挙げられる。
【００３３】
本発明の溶剤型接着剤組成物における（Ｂ）成分の含有量としては特に限定されないが、比較的低粘度として塗布性を良好に得る観点、塗布厚みを厚くしすぎないことで管継手への管の挿入を容易にする観点等から、７０重量％以上、好ましくは８０重量％以上が挙げられ、塗布厚みを確保することで溶剤型接着剤組成物を管及び管継手の表面で効率良く相溶させ好ましい接着力を得る観点等から、９５重量％以下、好ましくは９０重量％以下が挙げられる。（Ｂ）成分の含有量の具体的な範囲としては、７０〜９５重量％、７０〜９０重量％、８０〜９５重量％、８０〜９０重量％が挙げられる。
【００３４】
［（Ｃ）顔料］
本発明の溶剤型接着剤組成物は、（Ｃ）成分として顔料を含む。本発明において、顔料とは、（Ｂ）成分に対して不溶性であるものをいう。（Ｂ）成分に対して不溶性とは、２５℃において（Ｃ）成分をその１０倍重量部の（Ｂ）成分中に添加して撹拌混合した分散液を得た後、分散液を固液分離により濾別した場合に、濾液を蒸発乾固させた残渣（（Ｂ）成分中への（Ｃ）成分可溶部分）の重量が、添加した（Ｃ）成分全体の１重量％以下であることをいう。溶剤型接着剤組成物の使用する作業時においては、接着剤組成物が床にこぼれることが往々にしてあり、通常はこぼれた接着剤の上からフロアシートなどの床材を敷設するが、本発明の溶剤型接着剤組成物ではこのように不溶性の顔料を用いることにより、接着剤組成物中の（Ｃ）成分が床材表面に染み出さないため、施工後環境を汚染することを効果的に防止することができる。
【００３５】
本発明の溶剤型接着剤組成物において、（Ｃ）成分の比重は３以下である。このような特定範囲の比重を有する顔料を用いることによって、溶剤型接着剤組成物の保存後においても（Ｃ）成分の良好な分散状態を安定に保つことができるため、溶剤型接着剤組成物の組成が均一であり、塗布された溶剤型接着剤組成物の視認性を常に良好に保つことができる。このような効果をより良好に得る観点から、（Ｃ）成分の比重として好ましくは２．５以下、より好ましくは２．２以下、さらに好ましくは２以下が挙げられる。また、（Ｃ）成分の比重の下限としては特に限定されず、例えば１以上、好ましくは１．３以上、より好ましくは１．５以上が挙げられる。（Ｃ）成分の比重の具体的な範囲としては、１〜３、１〜２．５、１〜２．２、１〜２、１．３〜３、１．３〜２．５、１．３〜２．２、１．３〜２、１．５〜３、１．５〜２．５、１．５〜２．２、１．５〜２が挙げられる。なお、比重は、ＪＩＳＺ８８０７「固体の密度及び比重の測定方法」に基づいて測定される。
【００３６】
前記顔料としては、比重が３以下であることを限度として特に限定されず、無機顔料及び有機顔料が挙げられる。無機顔料及び有機顔料は、いずれかを単独で用いても両方を併用してもよい。これらの中でも、発色が良好である点、及び発色をより良好にするために比較的高い濃度で含有させても良好な保存安定性を容易に得られる場合がある点から、好ましくは、有機顔料が挙げられる。
【００３７】
無機顔料としては、土製顔料（例えば、オーカー、アンバー等）、ラピスラズリ、アズライト、白亜、胡粉、バーミリオン、ウルトラマリン、ビリジャン、カドミウムレッド、炭素顔料（例えば、カーボンブラック、カーボンリファインド、カーボンナノチューブ等）、金属酸化物顔料（例えば、鉄黒、コバルトブルー、酸化亜鉛、酸化クロム、酸化鉄等）、金属硫化物顔料（例えば、硫化亜鉛等）、金属硫酸塩、金属炭酸塩（例えば、炭酸カルシウム、炭酸マグネシウム等）、金属ケイ酸塩、金属リン酸塩、金属粉末（例えば、アルミニウム粉末、ブロンズ粉末、亜鉛粉末等）等が挙げられ、好ましくは比重が小さい炭素顔料が挙げられ、より好ましくはカーボンブラックが挙げられる。
【００３８】
有機顔料としては、アゾ顔料（例えば、モノアゾイエロー、モノアゾレッド、モノアゾバイオレット、ジスアゾイエロー、ジスアゾオレンジ、ピラゾロン顔料等）、ベンズイミダゾロン顔料、β−ナフトール顔料、ナフトールＡＳ顔料、縮合アゾ顔料、キナクリドン顔料（例えば、キナクリドンレッド、キナクリドンマゼンタ等）、ペリレン顔料（例えば、ペリレンレッド、ペリレンスカーレット等）、ペリノン顔料（例えば、ペリノンオレンジ等）、イソインドリノン顔料（例えば、イソインドリノンイエロー、イソインドリノンオレンジ等）、イソインドリン顔料（例えば、イソインドリンイエロー等）、ジオキサジン顔料（例えば、ジオキサジンバイオレット等）、チオインジゴ顔料、アントラキノン顔料、キノフタロン顔料（例えば、キノフタロンイエロー等）、金属錯体顔料、ジケトピロロピロール顔料、フタロシアニン顔料（例えば、フタロシアニンブルー、フタロシアニングリーン等）が挙げられ、好ましくは、アゾ顔料、ジオキサン顔料、フタロシアニン顔料が挙げられる。保存安定性をさらに向上させる観点から、（Ｃ）成分としては、好ましくはジオキサン顔料、フタロシアニン顔料（より好ましくはフタロシアニングリーン）が挙げられる。
【００３９】
これらの顔料は、単独で用いられても２種以上が併用されてもよい。本発明の溶剤型接着剤組成物に着色すべき色に応じて、顔料の単独又は併用によってさまざまな色調を呈させることができる。色調としては特に限定されないが、塗布状態の視認容易性の観点から、明度Ｌ*値が５０以下、好ましくは４０以下の濃色系の色調に調整されることが好ましい。また、塩化ビニル系樹脂が経年劣化により黄色味を帯びることに鑑みると、黄色の補色およびそれに近い色味である、青系、青紫系、紫系、青緑系、及び緑系の色調［明度Ｌ*値：５０以下（好ましくは４０以下）、色度ａ*値：６０以下（好ましくは−７０〜６０）、及び色度ｂ*値：３０以下（好ましくは２０以下、より好ましくは−５５〜１０）］、並びに、黒系［明度Ｌ*値：５０以下（好ましくは４０以下、より好ましくは１０以下、さらに好ましくは５以下）、色度ａ*値：−２０〜２０（好ましくは−５〜５、より好ましくは−１〜１）、及び色度ｂ*値：−２０〜２０（好ましくは−５〜５、より好ましくは−１〜１）］のいずれかの色調に調整することが、劣化を想起させない点で好ましい。なお、本明細書において、明度Ｌ*値、色度ａ*値、及び色度ｂ*値は、それぞれ、ＣＩＥ１９７６Ｌ*ａ*ｂ*比色系に基づきＤ６５光源下で測定される明度Ｌ*値、色度ａ*値、及び色度ｂ*値を指す。
【００４０】
（Ｃ）成分の平均粒子径としては特に限定されないが、保存安定性をさらに向上させる観点から、上限として、５００ｎｍ以下、好ましくは３００ｎｍ以下、より好ましくは２６０ｎｍ以下が挙げられる。本発明の溶剤型接着剤組成物は保存安定性に優れているため、（Ｃ）成分の平均粒子系を例えば１００ｎｍを下回るような極めて小さい平均粒子径に制御する必要がなく、安価に調製することができる。このような観点から、本発明における（Ｃ）成分の平均粒子径の好適な例として、１５０ｎｍ以上、好ましくは１５５ｎｍ以上が挙げられる。（Ｃ）成分の平均粒子径の具体的な範囲としては、１５０〜５００ｎｍ、１５０〜３００ｎｍ、１５０〜２６０ｎｍ、１５５〜５００ｎｍ、１５５〜３００ｎｍ、１５５〜２６０ｎｍが挙げられる。なお、平均粒子径は、動的光散乱法によって測定される体積平均粒径（ＭＶ）である。具体的には、動的光散乱法を用いる測定装置（例えば日機装社製ナノトラックＵＰＡ-ＥＸ１５０）によって２５℃で測定して得られる体積基準粒度分布において、体積平均粒径（ＭＶ）＝（粒径×体積）の総和／体積の総和の式に基づいて求められる値である。
【００４１】
（Ｃ）成分の含有量としては特に限定されないが、下限としては、例えば塗布状態の視認容易性の観点から、（Ａ）成分及び（Ｂ）成分の合計１００重量部に対し、例えば０．０５重量部以上、好ましくは０．１重量部以上、より好ましくは０．１８重量部以上、さらに好ましくは０．２重量部以上が挙げられ、上限としては、接着強度を好ましく得る観点から、（Ａ）成分及び（Ｂ）成分の合計１００重量部に対し、１０重量部以下、好ましくは４重量部以下、より好ましくは２重量部以下、さらに好ましくは１重量部以下、一層好ましくは０．８重量部以下、さらに一層好ましくは０．５重量部以下、特に好ましくは０．３重量部以下が挙げられる。（Ａ）成分及び（Ｂ）成分の合計１００重量部に対する（Ｃ）成分の含有量の具体的な範囲としては、０．１〜１０重量部、０．１〜４重量部、０．１〜２重量部、０．１〜１重量部、０．１〜０．８重量部、０．１〜０．５重量部、０．１〜０．３重量部、０．１８〜１０重量部、０．１８〜４重量部、０．１８〜２重量部、０．１８〜１重量部、０．１８〜０．８重量部、０．１８〜０．５重量部、０．１８〜０．３重量部、０．２〜１０重量部、０．２〜４重量部、０．２〜２重量部、０．２〜１重量部、０．２〜０．８重量部、０．２〜０．５重量部、０．２〜０．３重量部が挙げられる。
【００４２】
［その他の成分］
本発明の溶剤型接着剤組成物は、上述の成分以外に、必要に応じて安定剤、増粘剤等の他の成分が配合されてもよい。
【００４３】
安定剤としては、鉛系安定剤、有機スズ系安定剤、カドミウム系安定剤が挙げられる。この中でも、有機スズ安定剤は、塩化水素を不活性状態で捕集することができ、二重結合の発生の抑制、酸化及び光線などの外部による変化の抑制が可能であることから、特に（Ａ）成分としてポリ塩化ビニル系樹脂を用いる場合において配合することが好ましい。溶剤型接着剤組成物に安定剤を含ませる場合、その含有量としては、例えば０．０１〜０．３重量％が挙げられる。
【００４４】
増粘剤としては、無機珪酸物、有機系ベントナイト、無機系ベントナイト、脂肪酸ビスアマイド、水添ひまし油等が挙げられる。溶剤型接着剤組成物に増粘剤を含ませる場合、その含有量としては、例えば１〜１５重量％、好ましくは３〜８重量％が挙げられる。
【００４５】
［性状］
本発明の溶剤型接着剤組成物は、良好な塗布性を得る観点、塗布厚みを厚くしすぎないことで管継手への管の挿入を容易にする観点等から、適当な粘度に調整される。本発明の溶剤型接着剤組成物は保存安定性に優れるため、本来的に顔料の分散安定性の点で不利な粘度であっても効果的に保存安定性を発揮させることができる。具体的には、本発明の溶剤型接着剤組成物は、２５℃で８００ｍＰａ・ｓ以下、好ましくは５００ｍＰａ・ｓ以下の粘度となるように調整されることが好ましい。また、塗布厚みを確保することで溶剤型接着剤組成物を管及び管継手の表面で効率良く相溶させ好ましい接着力を得る観点、及び／又は、分散安定性を良好に得る観点等から、２５℃で１００ｍＰａ以上、好ましくは１２５ｍＰａ以上の粘度となるように調整されることが好ましい。従って、溶剤型接着剤組成物の粘度の具体的な粘度としては、２５℃で、１００〜８００ｍＰａ・ｓ、１００〜５００ｍＰａ・ｓ、１２５〜８００ｍＰａ・ｓ、１２５〜５００ｍＰａ・ｓが挙げられる。
【００４６】
なお、本発明の溶剤型接着剤組成物は、さらに大口径（例えば呼び径２００ｍｍ以上）の管の接着に用いる場合等においては、垂れ抑制の観点等から、８００ｍＰａ超、好ましくは１５００ｍＰａ以上、より好ましくは２０００ｍＰａ・ｓ以上の粘度となるように調整されてもよい。この場合の本発明の溶剤型接着剤組成物の上限としては、塗布（塗り延ばし）容易性の観点から、４０００ｍＰａ・ｓ以下、好ましくは３０００ｍＰａ・ｓ以下が挙げられる。従って、溶剤型接着剤組成物の粘度の具体的な粘度の別の例としては、８００ｍＰａ超４０００ｍＰａ・ｓ以下、８００ｍＰａ超３０００ｍＰａ・ｓ以下、１５００〜４０００ｍＰａ・ｓ、１５００〜３０００ｍＰａ・ｓ、２０００〜４０００ｍＰａ・ｓ、２０００〜３０００ｍＰａ・ｓが挙げられる。
【００４７】
なお、本明細書において、粘度は、２５℃において、Ｂ型粘度計を用い、ローターＮｏ．２、回転速度３０ｒｐｍにて測定される値である。
【００４８】
［製造方法］
本発明の溶剤型接着剤組成物は、上述の（Ａ）成分、（Ｂ）成分及び（Ｃ）成分を適宜混合することによって調製することができる。例えば、デイゾルバー等を用いて、（Ａ）成分及び（Ｃ）成分と（Ｂ）成分の一部とを混合することで比較的樹脂含有量の多い組成物を調製した後に、残りの（Ｂ）成分を加えて混合する方法が挙げられる。
【００４９】
［用途］
本発明の溶剤型接着剤組成物は、管の接続のために用いることができる。より具体的には、管と管継手との接合に用いることができ、当該接合は、管の管端部外周面と管継手の受口内周面とに溶剤型接着剤組成物を塗布し、管継手の受口内に管の管端部を挿入して保持乾燥することにより行うことができる。
【００５０】
本発明の溶剤型接着剤組成物では（Ｃ）成分が床材裏面から床材表面に染み出さず、施工後環境を汚染することを効果的に防止することができるため、本発明の溶剤型接着剤組成物を用いた管の接続作業中に、溶剤型接着剤組成物が床にこぼれたとしても、こぼれた溶剤型接着剤組成物を除去することなく、その上からフロアシートなどの床材を敷設することができる。このような観点から、フロアシートなどの床材の好適な例としては、本来的に染料を含有する溶剤型接着剤組成物の染み出しが起こりやすいポリ塩化ビニル系樹脂製の床材が挙げられる。
【００５１】
接合部に溶剤型接着剤組成物の色味を視認することで塗布状態を確認するため、管及び管継手の少なくともいずれか、好ましくは管継手が、透明樹脂で構成されていることが好ましい。一方、不透明樹脂で構成されている適用対象（好ましくは管）は、明度Ｌ*値が３５以上の非濃色系の色味を呈するものであることが好ましく、グレー系の色味を呈するものであることがより好ましい。グレー系の管の具体的な色調としては、明度Ｌ*値：３５以上、色度ａ*値：−５〜１、及び色度ｂ*値：−５〜１が挙げられ、好ましくは、明度Ｌ*値：４０以上、より好ましくは４０〜８０、色度ａ*値：−５〜１、及び色度ｂ*値：−５〜１のライトグレー系の色調が挙げられる。本発明の溶剤型接着剤組成物は、（Ｃ）成分によって濃色系の色調に調整可能であるため、このような非濃色系の比較的明るい色調の管に適用した場合の視認性に特に優れる。また、このような非濃色系の比較的明るい色調の管は規格化されて広く流通しているため、本発明の溶剤型接着剤組成物の有用性は非常に高い。
【００５２】
本発明の溶剤型接着剤組成物の適用対象となる管及び管継手のうち、管及び管継手の少なくともいずれか、好ましくは少なくとも管、より好ましくは管及び管継手の両方が、（Ｂ）成分との相溶を受けやすく良好な接着強度が得られる点で、硬質ポリ塩化ビニル系樹脂で構成されていることが好ましい。
【００５３】
本発明の溶剤型接着剤組成物の適用対象となる管、好ましくはポリ塩化ビニル系樹脂管としては特に限定されないが、水道管、給湯管、高温排水管、下水管、農水管、排水管・通気管・通信ケーブル保護管、建物排水通気管、空調ドレン管等が挙げられる。
【実施例】
【００５４】
以下に実施例を示して本発明をより具体的に説明するが、本発明はこれらに限定されるものではない。【００５５】
試験例
表１及び表２に示す組成の溶剤型接着剤組成物を調製した。なお、表１において、塩化ビニル系樹脂としては、平均重合度８００のポリ塩化ビニル単独重合体を用い、溶剤としては、沸点５０〜１５０℃の有機溶剤の混合物、具体的には、シクロヘキサノン：メチルエチルケトン：アセトン＝４５：３０：２０（重量比）を用い、カーボンブラックとしては、サクラクレパス社製、品番ＰＭＫＰＭＭＢ＃４９を用いた。調製した溶剤型接着剤組成物を以下の測定及び評価試験に供した。【００５６】
（顔料比重の測定）
ＪＩＳＺ８８０７「固体の密度及び比重の測定方法」に基づき、顔料の比重を測定した。【００５７】
（顔料平均粒径の測定）
顔料をメチルエチルケトン中に添加し、超音波洗浄装置（本多電子（株）製Ｗ−１１３ＭｋII）で１０分間分散させることで分散液を得た。分散液について、２５℃で日機装社製ナノトラックＵＰＡ-ＥＸ１５０を用い、動的光散乱法によって得た体積基準粒度分布から、体積平均粒径（ＭＶ）＝（粒径×体積）の総和／体積の総和の式に基づいて体積平均粒径（ＭＶ）を求めた。【００５８】
（粘度の測定）
Ｂ型粘度計（東機産業社製、型番ＢＭII）を用い、２５℃、ローターＮｏ．２、回転速度３０ｒｐｍにて、回転開始から３０秒後に測定を行った。【００５９】
（保存安定性の評価）
溶剤型接着剤組成物１００ｇをガラススクリュー管（型番Ｎｏ．５−１２８−０３）に入れ、蓋をして、４０℃環境下で２か月保存した。保存安定性の程度を、以下の基準に基づいて評価した。
◎：  全く沈降なし（変化なし）
〇：  底に僅かな沈降のみが認められるが、溶液の色調は底面から液面まで均一
△：  底に沈降が少し認められるが、溶液の色調は不均一性（グラデーション、濃淡あり）ながらも溶液は底面から液面まで着色されている
×：  完全な沈降が認められ、溶液の上層に透明層が生じている【００６０】
（塩ビシート染み出し性（汚染防止性）の評価）
軟質ポリ塩化ビニルシート（東リ社製、型番ＴＳ２１１８、厚さ２．０ｍｍ）の裏面に、溶剤型接着剤組成物１ｇを塗布し、乾燥させて試験片を得た。試験片を、常圧、６０℃の環境下で４８時間静置した。塩ビシート染み出し性（汚染防止性）を、以下の基準に基づいて評価した。
〇：ポリ塩化ビニルシートの表面に、溶剤型接着剤組成物の色が視認されず、ポリ塩化ビニルシートの断面を観察すると、ポリ塩化ビニルシートの内部にも溶剤型接着剤組成物の色が進入していない。
△：ポリ塩化ビニルシートの表面に、溶剤型接着剤組成物の色が視認されないが、ポリ塩化ビニルシートの断面を観察すると、ポリ塩化ビニルシートの内部には溶剤型接着剤組成物の色の進入が確認された。
×：ポリ塩化ビニルシートの表面に、溶剤型接着剤組成物の色が視認され、ポリ塩化ビニルシートの断面を観察すると、ポリ塩化ビニルシートの内部には溶剤型接着剤組成物の色が表面まで到達していた。【００６１】
（視認性の評価）
溶剤型接着剤組成物を用いて、水道用硬質ポリ塩化ビニル系樹脂管（Ｕ−ＰＶＣ管）と、水道用硬質ポリ塩化ビニル系管継手とを接続した。接合部（接着剤塗布部）における溶剤型接着剤組成物の視認性を、以下の基準に基づいて評価した。なお、用いたＵ−ＰＶＣ管のＬ*ａ*ｂ*値は、明度Ｌ*値：４３、色度ａ*値：−２、色度ｂ*値：−２であった。
〇：  接着剤の有無が目視で容易に確認できる
×：  接着剤の有無が目視で確認できない
Ｕ−ＰＶＣ管及び溶剤型接着剤組成物のＬ*ａ*ｂ*値は、日本電色工業社製側色色差計（型式：ＺＥ−２０００）を用いて測定した。【００６２】
（接着性評価の評価）
水道用硬質ポリ塩化ビニル管の接着剤ＪＷＷＡ  Ｓ１０１−２００６の規格に基づいて、１５分後と２時間後の接着力（ＭＰａ）をそれぞれ測定した。得られた接着力について、以下の基準に基づいて接着力を評価した。なお、当該規格に基づくと、１５分後の接着力として１．２５ＭＰａ以上、２時間後の接着力として２．５ＭＰａ以上が合格である。
・１５分後
Ａ：１．４５ＭＰａ以上
Ｂ：１．２５ＭＰａ以上１．４５ＭＰａ未満
Ｃ：１．２５ＭＰａ未満
・２時間後
Ａ：３．４ＭＰａ以上
Ｂ：３．１ＭＰａ以上３．４ＭＰａ未満
Ｃ：２．８ＭＰａ以上３．１ＭＰａ未満
Ｄ：２．５ＭＰａ以上２．８ＭＰａ未満
Ｅ：２．５ＭＰａ未満【００６３】
結果を表１及び表２に示す。表１及び表２から明らかなように、樹脂、溶剤及び比重が３超の顔料を含む場合（比較例１、２）は、保存安定性が悪く顔料が完全に沈降した。また、接着強度を満たすように比重が３超の顔料を含ませた場合（比較例１）は塗布状態の視認性も悪く、視認性を満たすように比重が３超の顔料を含ませた場合（比較例２）は接着性も悪くなった。さらに、樹脂、溶剤及び染料を含む場合（比較例３〜５）は、保存安定性は良好であったが、塩ビシート染み出し性（汚染防止性）の評価は悪かった。これに対し、樹脂、溶剤及び比重が３以下の顔料を含む場合（実施例１〜９）は、保存安定性が良好で着色状態が保たれ、且つ、塩ビシート染み出し性（汚染防止性）の評価も良好であった。また、塗布状態の視認性も良好であった。【００６４】
【表１】
2019230948.tif 000002
【００６５】
【表２】
2019230948.tif 000003
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
（Ａ）樹脂と、（Ｂ）有機溶剤と、（Ｃ）顔料とを含み、前記（Ｃ）成分の比重が２．５以下であり、前記（Ｃ）成分が、アゾ顔料、ジオキサン顔料、及びフタロシアニン顔料からなる群より選択され、硬質ポリ塩化ビニル系樹脂管の接着に用いられる、溶剤型接着剤組成物。
【請求項２】
前記（Ｃ）成分の含有量が、前記（Ａ）成分及び（Ｂ）成分の合計１００重量部に対し０．０５〜１０重量部である、請求項１に記載の溶剤型接着剤組成物。
【請求項３】
前記（Ｃ）成分が、モノアゾレッド、ジオキサジンバイオレット、フタロシアニンブルー、及びフタロシアニングリーンからなる群より選択される、請求項１又は２に記載の溶剤型接着剤組成物。
【請求項４】
前記（Ａ）成分がポリ塩化ビニル系樹脂である、請求項１〜３のいずれか１項に記載の溶剤型接着剤組成物。
【請求項５】
明度Ｌ*値が３５以上の管を接着するために用いられる、請求項１〜４のいずれか１項に記載の溶剤型接着剤組成物。
【国際調査報告】
2019230948.tif 000004
2019230948.tif 000005
2019230948.tif 000006
2019230948.tif 000007